СПОСОБ ПОЛУЧЕНИЯ ПОЛИКРИСТАЛЛИЧЕСКОГО ОКСИНИТРИДА АЛЮМИНИЯ, ОБЛАДАЮЩЕГО УЛУЧШЕННОЙ ПРОЗРАЧНОСТЬЮ

2
3
1. Способ получения прозрачного поликристаллического оксинитрида алюминия (AlON), в котором смесь порошков оксида алюминия (AlO) и нитрида алюминия (AlN) спекают при атмосферном давлении, включающий:
осуществление первого спекания при температуре от 1575°C до 1675°C так, что относительная плотность равна или превышает 95%, и содержание чистого AlN находится в диапазоне от 17 до 26 мол.%; и
осуществление второго спекания при температуре от 1900°C до 2050°C так, что получают относительную плотность, превышающую относительную плотность, полученную при первом спекании,
в котором пропускание видимого света образца толщиной 1,5 мм, который получают вторым спеканием, равно или превышает 70%.
2
3
2
3
2
3
2
3
2. Способ по п.1, в котором первое спекание и второе спекание осуществляют посредством добавления по меньшей мере одного вещества, выбираемого из 0,02-0,5 мас.% оксида иттрия (YO), 0,02-0,5 мас.% оксида лантана (LaO), соединения иттрия (Y), соответствующего 0,02-0,5 мас.% YO, или соединения лантана (La), соответствующего 0,02-0,5 мас.% LaO, в качестве спекающей добавки.
3. Способ по п.2, в котором первое спекание и второе спекание осуществляют посредством дополнительного добавления от 0,06 до 0,29 мас.% оксида магния (MgO) или соединения магния (Mg), соответствующего от 0,06 до 0,29 мас.% MgO, в качестве спекающей добавки.
4. Способ по п.1, в котором первое спекание и второе спекание осуществляют при избыточном давлении от 0,1 до 10 МПа при использовании давления газообразного азота.
5. Способ по п.4, в котором первое спекание и второе спекание осуществляют при избыточном давлении от 0,1 до 0,3 МПа при использовании давления газообразного азота.